(57)【要約】【課題】スタンディングパウチ用積層材として環境への配慮と製造工程の簡略化を進めると共に、印刷性をよくし、首折れ減少を解消する。【解決手段】  少なくとも一面にアルミニウムを蒸着２したポリ乳酸フィルム１の他面にポリ乳酸繊維を用いて編織した布３と、 ポリ乳酸フィルム４を順次積層してなり、内側に前記アルミニウム蒸着ポリ乳酸フィルム１のアルミニウム蒸着面２を内面側に配し、そしてフィルム外側に順次、ポリ乳酸繊維による編織布３と環境にやさしいポリ乳酸フィルム４を配してスタンディングパウチを構成せしめるようにした。【選択図】      図１
2009208323.tif 000002
【特許請求の範囲】
【請求項１】
少なくとも一面にアルミニウムを蒸着したポリ乳酸フィルムの他面にポリ乳酸繊維を用いて編織した布と、ポリ乳酸フィルムを順次積層してなり、内側に前記アルミニウムを蒸着したポリ乳酸フィルムのアルミニウム蒸着面を内面側に配して外側にはポリ乳酸繊維による編織布を介し、環境にやさしいポリ乳酸フィルムを重ね、スタンディングパウチを構成せしめるようにしたことを特徴とするスタンディングパウチ用積層体。
【請求項２】
内面側に表裏両面にアルミニウムを蒸着したポリ乳酸フィルムを配し、該フィルムに続き外面側に順次、ポリ乳酸繊維を用いて編織した布とポリ乳酸フィルムを積層した請求項１記載のスタンディングパウチ用積層体。
【発明の詳細な説明】
【技術分野】
【０００１】
本発明は液体の充填包装や食品の包装等に用いられるスタンディングパウチ用積層材に係り、特に環境にやさしいポリ乳酸フィルムならびにポリ乳酸繊維布を用いた前記スタンディングパウチ用積層材に関するものである。
【背景技術】
【０００２】
スタンディングパウチは現在、プラスチック容器に代わる省資源の容器、あるいはプラスチック容器等の１次容器への詰め替え容器として広く利用されている。このスタンディングパウチは構成材として、従来、二軸延伸ポリエチレンテレフタレート（ＰＥＴ）や二軸延伸ポリプロピレン（ＯＰＰ），アルミニウム箔などが用いられており（例えば特許文献１，２参照）、近時、一般的な構造として図２に示す如き内側より未延伸ＰＥＴフィルム１１，アルミ箔１２，ＰＥＴ基布１３，ナイロンフィルム１４を順次積層したものが知られている。
【特許文献１】特開２０００−３１３０９３号公報
【特許文献２】特開２００４−１３６５１５号公報
【発明の開示】
【発明が解決しようとする課題】
【０００３】
しかし、上記積層した構造の構成材はＰＥＴあるいはナイロンフィルムを主材とするもので、環境への配慮が不足すると共に、ラミネート加工するに際して、先ず未延伸フィルムとアルミ箔を接着し、次いでＰＥＴ基布とナイロンフィルムを接着して、その後、両接着した素材を更に接着するという３回のラミネート加工が必要であった。
【０００４】
本発明は上述の如き実状に鑑み、近時、問題提起されている環境への配慮と共に製造工程の簡略化を追求して同じ４層構造としてもラミネート加工を簡易化する方法を見出し、好適なスタンディングパウチ用積層材を効率的に提供することを目的とするものである。
【課題を解決するための手段】
【０００５】
即ち、上記目的に適合する本発明積層材は、少なくとも一面にアルミニウムを蒸着したポリ乳酸フィルム、ポリ乳酸繊維を用いて編織した布，ポリ乳酸フィルムを順次積層して形成し、内面側にポリ乳酸フィルムをそのアルミニウム蒸着面を配して外側にポリ乳酸繊維による編織布を介し環境にやさしいポリ乳酸フィルムを配してスタンディングパウチを構成せしめるようにしたスタンディングパウチ用積層材である。
【０００６】
ここで、アルミニウム蒸着はスタンディングパウチ構成時における内側のポリ乳酸フィルムの内面側のみならず、外面側にも、即ちフィルムの表裏に施してもよい。しかし、スタンディングパウチ構成に際し少なくとも最内面側にアルミニウム蒸着層が配されることがガスバリヤー効果の面で効果的である。また、介装するポリ乳酸繊維を用いて編織した布は一般的な布状物であり、不織布をも包含する。
【発明の効果】
【０００７】
本発明は以上のように環境にやさしいポリ乳酸フィルム及びポリ乳酸繊維よりなる編織布を積層して構成せしめたスタンディングパウチ用積層材であり、従来のポリエチレンテレフタレートフィルムやポリエチレンフィルム等などのフィルムを使用したものに比し、印刷性が良好であると共に軽く、かつバリア性，対候性に優れ、しかも従来のフィルム使用のスタンディングパウチが折曲し易く首折れを起こし易かったのに対し、本発明においてはポリ乳酸繊維による編織布を介在せしめているため、首折れの心配をなくし、強化されるなど種々の効果を有している。
【０００８】
更に本発明は従来の積層材が同じ４層構造で、未延伸フィルムとアルミニウム箔のラミネート加工、ポリエステル基布とナイロンフィルムのラミネート加工に続いて、ラミネート加工した両者を更にラミネートするという、ラミネート加工が３回必要であったのを、本発明ではアルミニウムを蒸着するためラミネート加工は多くとも２回で済む利点がある。
【発明を実施するための最良の形態】
【０００９】
以下、更に本発明スタンディングパウチ用積層材の具体的態様について説明する。先ず、本発明スタンディングパウチ用積層材は前述の如く環境に優しい素材であるポリ乳酸フィルム，ポリ乳酸繊維を用いることを基本とするものである。
【００１０】
ポリ乳酸フィルム，ポリ乳酸繊維は石油を原料とする従来型のフィルム，繊維と異なり、植物（トウモロコシ）を原料として生分解性という特徴を有しており、透明性，光沢性と共に透湿性，印刷性に優れた物性を有している。また、これはＣＯ2を吸収して育つ植物を原料として、焼却や堆肥化される場合でも、吸収したＣＯ2を放出するだけで大気中のＣＯ2を増加させないのみならず、土中，堆肥中の微生物により最終的に水とＣＯ2に分解され、地球温暖化の防止にも貢献する環境にやさしい素材であり、ポリ乳酸フィルム，ポリ乳酸繊維の利用は重要な特徴である。
【００１１】
本発明は上述の如き知見にもとづいて、図１に示す如くスタンディングパウチ構造において内側に少なくとも内面側にアルミニウム蒸着した蒸着層２を有するポリ乳酸フィルム１を配すると共に、これに隣接してポリ乳酸繊維系による編織布よりなる基布３、続いて外側にポリ乳酸フィルム４を配することによって積層材として形成している。
【００１２】
ここで積層材は余り厚くなればスタンディングパウチの構造上、好ましくない。もしスタンディングパウチを各層全てポリ乳酸フィルムとした場合、従来品と同じだけの強度を得るためには厚みも相当なものが必要と考えられるので、本発明においてはポリ乳酸繊維原糸を用いた編織布を基布として用い強度の強化を図った。これにより従来品よりも薄く軽量化することができる
一般的な各層の厚さとしてはアルミニウム蒸着層が１５〜２０μｍ内側及び外側のポリ乳酸フィルム４が３５μｍ、ポリ乳酸繊維原糸による基布３が３０〜４０μｍであり、全体として積層材の厚みは１３０μｍ以下が好ましい。しかし、これらに限定されないことは勿論である。
【００１３】
なお、図１においてはアルミニウム蒸着層２が内側面のみに蒸着されているが、ポリ乳酸フィルム１の内外両面、即ち、表裏に蒸着層２を形成せしめてもよい。また、基布としてはポリ乳酸繊維を用いた編布，織布の何れでもよいが、不織布の使用も可能であり、目ずれを起こさない点では編布が好ましく、特に並列した鎖編目に幅方向に緯糸を挿入した経編地は好適である。なお、ポリ乳酸フィルムならびに基布原糸としては市販のものが用いられる。
【００１４】
本発明に係る上記積層材は主としてスタンディングパウチの作成に用いられるが、パウチに限らず他の液体洗剤，柔軟仕上げ剤等の充填包装など他の同効質材等の作成にも随時、用いられ、前述した諸種の効果が期待される。以下、本発明の実施例を示す。
【実施例１】
【００１５】
ポリ乳酸フィルム（東セロ製「パルクリーンＬＣ）の一面にアルミニウムを蒸着し、アルミニウム蒸着面を内面側として他面側にポリ乳酸繊維原糸（東レ製「エコディア（登録商標）」により緯糸挿入ラッセル編地を重ね、更にその外側にポリ乳酸フィルム（東セロ製「パルグリーンＬＣ」）を重ね、夫々を接着剤を用いてラミネートし、２５μｍ厚，３５μｍ厚の積層材を得た。
【００１６】
一方、比較のため内側にナイロンフィルム、次いでアルミ蒸着ＰＥＴフィルム、更にその外側にポリエチレンフィルムを順次、接着剤を介して積層ラミネートして同じく２５μｍ厚，３５μｍ厚の積層体を得た。得られた上記積層材についてその物性を比較した結果を下記表１に示す。
【００１７】
表中の引張試験度、引裂強度、透湿度は下記に従って測定した。
引張強伸度；試料幅を５ｃｍとし、つかみ間隔２０ｃｍ，引張速度２０ｃｍ／ｍｉｎで測定した。
引裂強度；ＪＩＳ  Ｌ１０１８Ａ  ペンジュラム法に基づき、たて方向に引き裂いたものをたて方向とした。
透湿度；ＪＩＳ  Ｚ０２０８  カップ法に拠った。温湿度条件を４０℃、９０％ＲＨとした。
【００１８】
【表１】
2009208323.tif 000003
上記表より本発明に係る積層材は従来のフィルムのみによる場合に比し、引張強伸度，引裂強度，透湿性共にすぐれており、パウチを製作した場合、形態崩れもなく、折れ曲がることも解消されることが理解される。
【図面の簡単な説明】
【００１９】
【図１】本発明に係る積層材の１例を示す図である。
【図２】従来の一般的な積層材を示す図である。
【符号の説明】
【００２０】
１：内側ポリ乳酸フィルム
２：アルミニウム蒸着層
３：ポリ乳酸繊維による基布
４：外側ポリ乳酸フィルム
【図１】
2009208323.tif 000004
【図２】
2009208323.tif 000005
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
少なくとも一面にアルミニウムを蒸着したポリ乳酸フィルムの他面にポリ乳酸繊維を用いて編織した布と、ポリ乳酸フィルムを順次積層してなり、内側に前記アルミニウムを蒸着したポリ乳酸フィルムのアルミニウム蒸着面を内面側に配して外側にはポリ乳酸繊維による編織布を介し、環境にやさしいポリ乳酸フィルムを重ね、スタンディングパウチを構成せしめるようにしたことを特徴とするスタンディングパウチ用積層材。
【請求項２】
内面側に表裏両面にアルミニウムを蒸着したポリ乳酸フィルムを配し、該フィルムに続き外面側に順次、ポリ乳酸繊維を用いて編織した布とポリ乳酸フィルムを積層した請求項１記載のスタンディングパウチ用積層材。
【手続補正２】
【補正対象書類名】明細書
【補正対象項目名】００１６
【補正方法】変更
【補正の内容】
【００１６】
一方、比較のため内側にナイロンフィルム、次いでアルミ蒸着ＰＥＴフィルム、更にその外側にポリエチレンフィルムを順次、接着剤を介して積層ラミネートして同じく２５μｍ厚，３５μｍ厚の積層材を得た。得られた上記積層材についてその物性を比較した結果を下記表１に示す。